(57)【要約】      （修正有）【課題】加工性に優れ、かつ、審美性にも優れた化粧板を提供する。【解決手段】表面層１１と芯材層１２とを有する化粧板１００であって、表面層１１は、メラミン系樹脂を含むものであり、芯材層１２は、難燃性の繊維シートを含むものであり、ＪＩＳＬ１９１３：２０１０（フラジール形法）に準じて測定される前記繊維シートの通気量が２［ｃｍ３／（ｃｍ２・ｓ）］以上２２０［ｃｍ３／（ｃｍ２・ｓ）］以下であり、好ましくは、前記繊維シートは、ガラスで構成され、不織布である化粧板１００。表面層１１は繊維性の基材に前記メラミン系樹脂を含浸したものである化粧板１００。【選択図】図１
2017074703.tif 000002
【特許請求の範囲】
【請求項１】
表面層と芯材層とを有する化粧板であって、
前記表面層は、メラミン系樹脂を含むものであり、
前記芯材層は、難燃性の繊維シートを含むものであり、
ＪＩＳ  Ｌ１９１３：２０１０（フラジール形法）に準じて測定される前記繊維シートの通気量が２［ｃｍ３／（ｃｍ２・ｓ）］以上２２０［ｃｍ３／（ｃｍ２・ｓ）］以下であることを特徴とする化粧板。
【請求項２】
前記繊維シートは、無機材料で構成された繊維を含むものである請求項１に記載の化粧板。
【請求項３】
前記繊維は、ガラスで構成されたものである請求項２に記載の化粧板。
【請求項４】
前記繊維シートを構成する繊維の平均径が６μｍ以上１３μｍ以下である請求項１ないし３のいずれか１項に記載の化粧板。
【請求項５】
前記繊維シートの厚さが２３０μｍ以上８００μｍ以下である請求項１ないし４のいずれか１項に記載の化粧板。
【請求項６】
前記繊維シートの坪量が１５ｇ／ｍ２以上１８０ｇ／ｍ２以下である請求項１ないし５のいずれか１項に記載の化粧板。
【請求項７】
前記繊維シートは、不織布である請求項１ないし６のいずれか１項に記載の化粧板。
【請求項８】
前記不織布を構成する繊維の平均長さが６０００μｍ以上２５０００μｍ以下である請求項７に記載の化粧板。
【請求項９】
前記表面層は、繊維性の基材に前記メラミン系樹脂を含浸したものである請求項１ないし８のいずれか１項に記載の化粧板。
【請求項１０】
前記基材は、酸化チタンを含有するものである請求項９に記載の化粧板。
【請求項１１】
前記表面層は、前記芯材層と対向する側の面が、ウレタン系樹脂を含む材料で構成されたものである請求項１ないし１０のいずれか１項に記載の化粧板。
【請求項１２】
前記表面層の表面の表面粗さＲａは、６００μｍ以下である請求項１ないし１１のいずれか１項に記載の化粧板。
【発明の詳細な説明】
【技術分野】
【０００１】
本発明は、化粧板に関するものである。
【背景技術】
【０００２】
ビル、ホテル、マンションのロビーや会議室、オフィスの壁面等には、化粧板を取り付けることで、見栄えの良い空間が演出されている。また、このような化粧板は不動産だけでなく、電車等の車両や、飛行機、船舶等の内装材としても使用されている。
【０００３】
このような化粧板としては、優れた硬度を有し、傷が付きにくいことから、表面がメラミン系樹脂で構成された化粧板（メラミン化粧板）が広く用いられている（例えば、特許文献１参照）。
【０００４】
また、メラミン化粧板においては、形状の安定性や難燃性の向上等の目的で、ガラスクロスを用いたものが広く用いられている。
【０００５】
しかしながら、従来のメラミン化粧板では、硬度等には優れるものの、曲げ成形等の加工性に劣るという問題があった。
【０００６】
また、前述したように、ガラスクロスを用いた場合、メラミン化粧板の難燃性を向上させることができるが、その一方で、メラミン化粧板の表面（意匠面）に不本意な凹凸を生じてしまい、メラミン化粧板の審美性が低下するという問題があった。
【先行技術文献】
【特許文献】
【０００７】
【特許文献１】特開２０１３−２０２９０６号公報
【発明の概要】
【発明が解決しようとする課題】
【０００８】
本発明の目的は、加工性に優れ、かつ、審美性にも優れた化粧板を提供することにある。
【課題を解決するための手段】
【０００９】
このような目的は、下記（１）〜（１２）の本発明により達成される。
（１）  表面層と芯材層とを有する化粧板であって、
前記表面層は、メラミン系樹脂を含むものであり、
前記芯材層は、難燃性の繊維シートを含むものであり、
ＪＩＳ  Ｌ１９１３：２０１０（フラジール形法）に準じて測定される前記繊維シートの通気量が２［ｃｍ３／（ｃｍ２・ｓ）］以上２２０［ｃｍ３／（ｃｍ２・ｓ）］以下であることを特徴とする化粧板。
【００１０】
（２）  前記繊維シートは、無機材料で構成された繊維を含むものである上記（１）に記載の化粧板。
【００１１】
（３）  前記繊維は、ガラスで構成されたものである上記（２）に記載の化粧板。
（４）  前記繊維シートを構成する繊維の平均径が６μｍ以上１３μｍ以下である上記（１）ないし（３）のいずれかに記載の化粧板。
【００１２】
（５）  前記繊維シートの厚さが２３０μｍ以上８００μｍ以下である上記（１）ないし（４）のいずれかに記載の化粧板。
【００１３】
（６）  前記繊維シートの坪量が１５ｇ／ｍ２以上１８０ｇ／ｍ２以下である上記（１）ないし（５）のいずれかに記載の化粧板。
【００１４】
（７）  前記繊維シートは、不織布である上記（１）ないし（６）のいずれかに記載の化粧板。
【００１５】
（８）  前記不織布を構成する繊維の平均長さが６０００μｍ以上２５０００μｍ以下である上記（７）に記載の化粧板。
【００１６】
（９）  前記表面層は、繊維性の基材に前記メラミン系樹脂を含浸したものである上記（１）ないし（８）のいずれかに記載の化粧板。
【００１７】
（１０）  前記基材は、酸化チタンを含有するものである上記（９）に記載の化粧板。
（１１）  前記表面層は、前記芯材層と対向する側の面が、ウレタン系樹脂を含む材料で構成されたものである上記（１）ないし（１０）のいずれかに記載の化粧板。
【００１８】
（１２）  前記表面層の表面の表面粗さＲａは、６００μｍ以下である上記（１）ないし（１１）のいずれかに記載の化粧板。
【発明の効果】
【００１９】
本発明によれば、難燃性に優れるとともに、加工性に優れ、かつ、審美性にも優れた化粧板を提供することができる。
【図面の簡単な説明】
【００２０】
【図１】本発明の化粧板の好適な実施形態を示す断面図である。
【図２】本発明の化粧板の製造方法の好適な実施形態を示す断面図である。
【図３】本発明の化粧板の他の好適な実施形態を示す断面図である。
【図４】本発明の化粧板の他の好適な実施形態を示す断面図である。
【図５】本明細書におけるマルテンス硬度の測定に用いるダイヤモンド圧子（ａ）、押し込み操作の模式図（ｂ）および押し込み荷重と変位の一例（ｃ）を示す図である。
【発明を実施するための形態】
【００２１】
以下、本発明の化粧板について、添付図面に示す好適な実施形態に基づいて詳細に説明する。
【００２２】
＜＜化粧板＞＞
化粧板は、ビル、ホテル、マンションのロビーや、会議室、オフィス等の壁面等に取り付けることで、空間の見栄えを向上させることができるものである。また、化粧板は、例えば、不動産だけでなく、電車等の車両や、飛行機、船舶等の内装材として使用されるものであってもよい。
【００２３】
図１は、本発明の化粧板の好適な実施形態を示す断面図である。
図１に示すように、化粧板（メラミン化粧板）１００は、表面層１１と芯材層１２とを有している。
【００２４】
＜表面層＞
表面層（メラミン系樹脂層）１１は、意匠面となる第１の面１１１側に、メラミン系樹脂を含むものである。
【００２５】
表面層１１に含まれるメラミン系樹脂は、少なくとも、メラミン化合物とアルデヒド化合物とを構成成分として含む重合体である。
【００２６】
メラミン系樹脂を構成するメラミン化合物は、１，３，５−トリアジン骨格を有する化合物で、トリアジン環に３つのアミノ基が導入された化合物である。
【００２７】
メラミン化合物の好ましい構造としては、例えば、下記式（３）で表されるもの等が挙げられる。
【００２８】
【化１】
2017074703.tif 000003
（式（３）中、Ｒ１、Ｒ２およびＲ３は、それぞれ独立に、水素原子または置換基を有していてもよい炭素数が１以上４以下の炭化水素基である。）
【００２９】
メラミン化合物としては、特に、式（３）のＲ１、Ｒ２およびＲ３がいずれも水素原子である化合物（メラミン）が好ましい。
【００３０】
これにより、化粧板１００の硬度および加工性をより高いレベルで両立することができる。また、化粧板１００を構成するメラミン系樹脂の合成をより効率よく行うことができる。
【００３１】
メラミン系樹脂を構成するアルデヒド化合物は、分子内にアルデヒド基（−ＣＨＯ）を有するものであればよく、下記式（２）で表されるもの等が挙げられる。
【００３２】
【化２】
2017074703.tif 000004
（式（２）中、Ｒは、水素原子または置換基を有していてもよい炭素数が１以上１０以下の炭化水素基である。）
【００３３】
アルデヒド化合物としては、特に、ホルムアルデヒドが好ましい。
これにより、化粧板１００の硬度および加工性をより高いレベルで両立することができる。また、化粧板１００を構成するメラミン系樹脂の合成をより効率よく行うことができる。
【００３４】
表面層１１に含まれるメラミン系樹脂は、少なくとも、メラミン化合物とアルデヒド化合物とを構成成分として含む重合体であればよく、その他の構成成分を含むものであってもよい。このような成分としては、例えば、グアナミン化合物、スルホンアミド化合物等が挙げられる。
【００３５】
表面層１１に含まれるメラミン系樹脂が構成成分としてグアナミン化合物を含むものであると、表面層（メラミン系樹脂層）１１の硬度を十分に高いものとし、傷が十分に付き難いものとしつつ、化粧板１００の加工性をより優れたものとすることができる。
【００３６】
グアナミン化合物は、１，３，５−トリアジン骨格を有する化合物で、トリアジン環に２つのアミノ基が導入された化合物である。
【００３７】
グアナミン化合物の好ましい構造としては、例えば、下記式（１）で表されるもの等が挙げられる。
【００３８】
【化３】
2017074703.tif 000005
（式（１）中、Ｒは、水素原子または置換基を有していてもよい炭素数が１以上１０以下の炭化水素基である。）
【００３９】
グアナミン化合物としては、例えば、アセトグアナミン、ベンゾグアナミン、ホルムグアナミン等が挙げられ、特に、式（１）のＲがメチル基である化合物（アセトグアナミン）が好ましい。
【００４０】
これにより、化粧板１００の硬度および加工性をより高いレベルで両立することができる。また、化粧板１００を構成するメラミン系樹脂の合成をより効率よく行うことができる。
【００４１】
表面層１１に含まれるメラミン系樹脂が構成成分としてスルホンアミド化合物を含むものであると、化粧板１００の耐湿性、防汚性、耐久性等を特に優れたものとすることができる。
【００４２】
スルホンアミド化合物としては、例えば、ｐ−トルエンスルホンアミド（ＣＨ３−Ｃ６Ｈ５−ＳＯ２ＮＨ２）、スルホンアミド、メタンスルホンアミド、ベンゼンスルホンアミド、トルエン−４−スルホンアミド、４−クロロベンゼンスルホンアミド、４−アミノベンゼンスルホンアミド、Ｎ−ブチル−４−メチル−ベンゼンスルホンアミド、Ｎ−フェニル−ベンゼンスルホンアミド、Ｎ−フェニル−４−メチル−ベンゼンスルホンアミド、４−アミノ−Ｎ−ピリジン−２−イルベンゼンスルホンアミド、４−アミノ−Ｎ−（５−メチル−チアゾール−２−イル）−ベンゼンスルホンアミド、４−アミノ−Ｎ−チアゾール−２−イル−ベンゼンスルホンアミド、４−アミノ−Ｎ−（５−メチル−イソキサゾール−３−イル）−ベンゼンスルホンアミド、４−アミノ−Ｎ−（２，６−ジメトキシ−ピリミジン−４−イル）−ベンゼンスルホンアミド、１，２−ベンズイソチアゾール−３（２Ｈ）−オン１，１−ジオキシド、４−アミノ−６−クロロ−ベンゼン−１，３−ジスルホン酸ジアミド、６−エトキシ−ベンゾチアゾール−２−スルホン酸アミド、５−ジメチルアミノ−ナフタレン−１−スルホン酸アミド、４−ナトリウムオキシ−ベンゼンスルホンアミド、Ｎ−（４−ベンゼンスルホニルアミノ−フェニル）−ベンゼンスルホンアミド等が挙げられるが、中でも、ｐ−トルエンスルホンアミドが好ましい。
【００４３】
これにより、化粧板１００の耐湿性、防汚性、耐久性等をさらに優れたものとすることができる。また、化粧板１００を構成するメラミン系樹脂の合成をより効率よく行うことができる。
【００４４】
表面層１１は、前述したメラミン系樹脂以外の材料を含むものであってもよい。
例えば、２価以上のポリアルキレングリコールやその誘導体、ウレタン系樹脂、アクリル系樹脂、酢酸ビニル系共重合体、スチレンブタジエンゴム（ＳＢＲ）、ニトリルゴム（ＮＢＲ）、フッ素またはシリコンを含む構造の化合物、増粘剤、浸透促進剤、消泡剤等が挙げられる。
【００４５】
２価以上のポリアルキレングリコールやその誘導体を含む場合、硬化した樹脂の弾性率を下げ、加工性や靭性（割れにくさ）等をより優れたものとすることができる。
【００４６】
２価以上のポリアルキレングリコールおよびその誘導体の具体例としては、例えば、ポリエチレングリコール、ポリプロピレングリコール、ポリブチレングリコール、ポリ（オキシエチレン−オキシプロピレン）グリコール、ポリ（オキシエチレン−オキシテトラメチレン）グリコール、ポリ（オキシプロピレン−オキシテトラメチレン）グリコール（以上、２価のポリアルキレングリコールまたはその誘導体）、ポリエチレングリコールグリセリルエーテル、ポリプロピレングリコールグリセリルエーテル、ポリブチレングリコールグリセリルエーテル、ポリ（エチレングリコール−プロピレングリコール）グリセリルエーテル、ポリ（プロピレングリコール−テトラメチレングリコール）グリセリルエーテル（以上、３価のポリアルキレングリコール多価エーテル）、ポリエチレングリコールペンタエリスリトールエーテル、ポリプロピレングリコールペンタエリスリトールエーテル、ポリブチレングリコールペンタエリスリトールエーテル、ポリ（エチレングリコール−プロピレングリコール）ペンタエリスリトールエーテル（以上、４価のポリアルキレングリコール多価エーテル）等が挙げられる。
【００４７】
また、ウレタン系樹脂を含むことにより、表面層１１と芯材層１２との接合強度をより優れたものとすることができるとともに、化粧板１００により優れた柔軟性を付与することができ、化粧板１００の曲げ加工性をより優れたものとすることができる。
【００４８】
ウレタン系樹脂は、いかなる形態で含まれるものであってもよく、例えば、前述したメラミン系樹脂と混合された状態で含まれるものであってもよいが、表面層１１中において粒子の状態で含まれるもの（特に、ウレタン系樹脂を含む材料で構成された粒子が溶剤に分散したエマルジョンを付与した後、溶剤を除去することにより得られたもの）であるのが好ましい。
【００４９】
これにより、表面層１１と芯材層１２との接合強度をさらに優れたものとすることができるとともに、化粧板１００にさらに優れた柔軟性を付与することができ、化粧板１００の曲げ加工性をさらに優れたものとすることができる。
【００５０】
前記粒子は、例えば、ウレタン系樹脂のみで構成されるものであってもよいが、ウレタン系樹脂とともにアクリル系樹脂を含むもの、特に、単一粒子内にアクリル系樹脂とウレタン系樹脂との異相構造を有する粒子（ウレタンアクリル複合粒子）であるのが好ましい。
【００５１】
ウレタン系樹脂とアクリル系樹脂とは、各々が芯材層１２との接着強度に優れているため、ウレタンアクリル複合粒子を用いることで、芯材層１２との良好な接着強度を発現することができる。さらに、ウレタン系樹脂が有する優れた特徴（優れた強靭性、弾性、柔軟性）という特徴と、アクリル系樹脂が有する優れた特徴（優れた透明性、耐久性、耐候性、耐薬品性、造膜性）とがともに効果的に発揮される。
【００５２】
なお、本明細書中において「異相構造」とは、１個の粒子内に異なる種類の樹脂からなる相が複数存在する構造を意味し、例えば、コアシェル構造、局在構造、海島構造等が挙げられる。
【００５３】
前述した中でも、前記ウレタンアクリル複合粒子は、アクリル成分をコアとし、ウレタン成分をシェルとするコアシェル構造を有するものであるのが好ましい。
【００５４】
ウレタンアクリル複合粒子が上記コアシェル構造であると、ウレタン系樹脂およびアクリル系樹脂の両方の特性を有しつつ、外郭にウレタン系樹脂の特性が付与される。
【００５５】
前述した説明では、表面層１１中に含まれる粒子が、ウレタン系樹脂を含むものである場合について代表的に説明したが、その他の熱可塑性樹脂（例えば、酢酸ビニル系共重合体、スチレンブタジエンゴム（ＳＢＲ）、ニトリルゴム（ＮＢＲ）等）で構成された粒子を含む場合であっても、前記と同様の効果が得られる。
【００５６】
表面層１１が前記粒子を含む場合、当該粒子は、表面層１１のうち第２の面１１２側に偏在しているのが好ましい。
【００５７】
これにより、前記粒子を含むことによる効果がより顕著に発揮されるとともに、前述したようなメラミン系樹脂を含む材料で構成されたことによる効果をより顕著に発揮させることができる。
【００５８】
また、前記粒子が、表面層１１の第２の面１１２側における粒子間の配列状態は、特に限定されず、例えば、直鎖構造等が挙げられる。粒子の構造および粒子間の配列状態は、例えば走査型電子顕微鏡（ＳＥＭ）により確認することができる。
【００５９】
前記粒子の平均粒径は、３０ｎｍ以上１００ｎｍ以下であるのが好ましく、６０ｎｍ以上９０ｎｍ以下であることがより好ましい。
【００６０】
これにより、表面層１１が後述するような表面層基材（繊維状物質を含む表面層基材）を含むものである場合に、粒子の繊維間への含浸性が向上し、表面層基材のより深い部位にまでエマルジョン樹脂粒子を含浸させることができるため、表面層１１の柔軟性を特に優れたものとすることができる。
【００６１】
本明細書において、平均粒径とは、特に断りのない限り、体積基準の平均粒子径のことを指す。
【００６２】
ここで、粒子径は、レーザー回折式粒度分布測定装置ＳＡＬＤ−７０００を用いて、水中に対象粒子を１分間超音波処理することにより分散させ、測定することができる。
【００６３】
また、表面層１１は、繊維状物質を含むシート状の表面層基材を含むものであってもよい。
【００６４】
これにより、例えば、前述した樹脂材料（メラミン系樹脂、前記粒子を構成する樹脂等）を含浸させた状態で好適に担持することができ、化粧板１００の耐久性等を特に優れたものとすることができる。特に、表面層基材を有することにより、表面層１１の一方の面（第１の面１１１）側にメラミン系樹脂を偏在させ、かつ、他方の面（第２の面１１２）側に前記粒子を偏在させることができるため、これらが不本意に混合することを効果的に防止することができ、これらの機能をより効果的に発揮させることができる。また、表面層１１が表面層基材を備えるものとすることにより、表面層基材として予め印刷等が施されたものを用いることにより、化粧板１００の審美性（美的外観）を容易かつ確実に優れたものとすることができる。
【００６５】
表面層基材の材質は特に限定されず、例えば、パルプ、リンター、合成繊維、ガラス繊維等を用いることができる。また、必要に応じて、酸化チタン等の顔料を含有する酸化チタン含有化粧紙等を用いることができる。
【００６６】
また、表面層基材は、織物で構成されたものではないのが好ましい。これにより、化粧板１００の表面の平滑性をより優れたものとすることができ、化粧板１００の審美性をより優れたものとすることができる。
【００６７】
特に、表面層基材が酸化チタンを含有するものであると、表面層基材に設けられた印刷部の発色性をより優れたものとすることができ、化粧板１００の審美性をより優れたものとすることができる。また、化粧板１００の難燃性をより優れたものとすることができる。
【００６８】
表面層基材の坪量は、特に限定されないが、４０ｇ／ｍ２以上１５０ｇ／ｍ２以下であることが好ましい。
【００６９】
坪量が前記下限値未満であると、表面層基材が樹脂を吸収するものである場合において、表面層基材に樹脂を含浸させる工程での切れ、しわの問題から、塗工処理が困難となり、さらに第１の面と第２の面それぞれに担持させる樹脂含浸量を調整することが困難になる可能性がある。
【００７０】
一方、坪量が前記上限値を超えると、表面層基材が樹脂を吸収するものである場合において、表面層基材が担持する樹脂の含浸量にムラが生じ易くなり、化粧板１００の柔軟性を低下させるとともに、生産性低下、コスト高の原因となる場合がある。
【００７１】
表面層基材の厚さは、特に限定されないが、５０μｍ以上３００μｍ以下であるのが好ましく、８０μｍ以上２００μｍ以下であるのがより好ましく、９０μｍ以上１１０μｍ以下であるのがさらに好ましい。
【００７２】
これにより、化粧板１００の加工性をより優れたものとしつつ、前述したような表面層基材を備えることによる効果をより顕著に発揮させることができる。
【００７３】
表面層１１を構成する表面層基材は、芯材層１２に対向する第２の面１１２側に前述した粒子を担持するものであるのが好ましい。
【００７４】
これにより、表面層１１と芯材層１２との密着性を特に優れたものとすることができ、化粧板１００の耐久性を特に優れたものとすることができるとともに、化粧板１００の加工性を特に優れたものとすることができる。
【００７５】
なお、本明細書中において、表面層基材が樹脂を担持するとは、樹脂が表面層基材（担体）の表面に付着し、または、表面層基材内部の空隙部に含浸され、表面層材料の成形後に担持させた樹脂の性能を発現することを可能にする状態であることを意味する。なお、樹脂は、表面層基材の表面および表面層基材の内部に均一に分布していなくてもよい。
【００７６】
また、表面層１１は、シート状の表面層基材として、繊維状物質を含まないものを備えるものであってもよい。
【００７７】
例えば、表面層１１は、表面層基材として、金属膜（例えば、金属箔）を含むものであってもよい。
【００７８】
これにより、化粧板１００の外観を、高級感に優れた光沢を呈するものとすることができ、審美性の向上を図ることができる。
【００７９】
また、表面層１１は、表面層基材として、樹脂材料で構成されたフィルム（シート）を含むものであってもよい。
【００８０】
これにより、インキのにじみがより少ない化粧板を提供することができ、審美性のさらなる向上を図ることができる。
【００８１】
表面層１１は、第１の面１１１側に、メラミン系樹脂を含む樹脂が担持されてなるものである。
【００８２】
これにより、表面層１１の第１の面１１１側の表面、すなわち、表面層１１の表面に好適な表面硬度を付与することができる。
【００８３】
表面層１１の第１の面１１１側に担持される樹脂中のメラミン系樹脂の含有量は、特に限定されないが、８０質量％以上１００質量％以下であるのが好ましく、９５質量％以上１００質量％以下であるのがより好ましい。
これにより、前述したような効果がより顕著に発揮される。
【００８４】
表面層１１の厚さは、特に限定されないが、５０μｍ以上３００μｍ以下であるのが好ましく、８０μｍ以上２００μｍ以下であるのがより好ましく、９０μｍ以上１１０μｍ以下であるのがさらに好ましい。
【００８５】
これにより、化粧板１００の形状の安定性、加工性のバランスを特に優れたものとすることができるとともに、化粧板１００の硬度等も特に優れたものとすることができる。
【００８６】
表面層１１の表面（第１の面１１１）のマルテンス硬度は、３００Ｎ／ｍｍ２以上７００Ｎ／ｍｍ２以下であるのが好ましく、３５０Ｎ／ｍｍ２以上６５０Ｎ／ｍｍ２以下であるのがより好ましく、４００Ｎ／ｍｍ２以上６００Ｎ／ｍｍ２以下であるのがさらに好ましい。
【００８７】
これにより、表面層１１の硬度が十分に高いものとなり、傷が特に付き難いものになるとともに、化粧板１００の加工性も特に優れたものとなる。
【００８８】
なお、本明細書におけるマルテンス硬度は、表面皮膜物性試験機（ＰＩＣＯＤＥＮＴＯＲ ＨＭ−５００、株式会社フィッシャー・インストルメンツ製）を用いて測定される値であり、具体的な測定方法は次の通りである。この測定方法では、図５（ａ）に示されるダイヤモンド圧子（ビッカーズ圧子）を用いて、図５（ｂ）に示すように測定試料にダイヤモンド圧子を押し込み、表面にできたピラミッド形のくぼみの対角線の長さからその表面積Ａ（ｍｍ２）を計算し、試験荷重Ｆ（Ｎ）を割ることにより硬さを求める。押し込み条件は、室温（実験室環境温度）において、図５（ｃ）に示される通り、先ず０〜５ｍＮまでの負荷を１０秒間で加え、次に５ｍＮの負荷で５秒間保持し、最後に５〜０ｍＮまでの除荷を１０秒間で行う。そして、表面積Ａ、試験荷重Ｆに基づきＦ／Ａにより求められる硬度が前記マルテンス硬度である。なお、マルテンス硬度の測定は、例えば、表面層（メラミン系樹脂層）以外の層の硬度の影響を回避するために表面層（メラミン系樹脂層）の断面について行ってもよい。これに際し、化粧板を樹脂（冷間硬化タイプのエポキシ２液硬化樹脂）で埋包し、室温で２４時間以上放置して硬化させた後、硬化した埋包サンプルを機械研磨して表面層（メラミン系樹脂層）の断面を露出させ、当該断面に（充填材等の微粒子が層中に含まれる場合には当該微粒子を避けた位置に）ダイヤモンド圧子を押し込むことにより断面のマルテンス硬度を測定することができる。後に説明する実施例では、このようにして、マルテンス硬度の測定を行った。
【００８９】
＜芯材層＞
本実施形態の化粧板１００は、表面層（メラミン系樹脂層）１１に加えて、難燃性の繊維シートを含む芯材層１２をさらに有しており、芯材層１２は、表面層１１の第２の面１１２側に接合されている。
【００９０】
これにより、化粧板１００の形状の安定性、耐久性が特に優れたものとなる。また、化粧板１００全体としての難燃性を優れたものとすることができる。
【００９１】
芯材層１２を構成する繊維シートは、難燃性を有するものであればよいが、具体的には、例えば、コーンカロリー燃焼試験をした際の化粧板１００の発熱量が、８ＭＪ／ｍ２以下のものであるのが好ましく、７ＭＪ／ｍ２以下のものであるのがより好ましく、６ＭＪ／ｍ２以下のものであるのがさらに好ましい。
【００９２】
そして、芯材層１２を構成する繊維シートは、以下の条件を満足するものである。すなわち、ＪＩＳ  Ｌ１９１３：２０１０（フラジール形法）に準じて測定される前記繊維シートの通気量（以下、単に「通気量」ともいう。）が２［ｃｍ３／（ｃｍ２・ｓ）］以上２２０［ｃｍ３／（ｃｍ２・ｓ）］以下である。
【００９３】
これにより、難燃性に優れるとともに、加工性に優れ、かつ、表面の平滑性に優れ、審美性に優れた化粧板を提供することができる。
【００９４】
これに対し、繊維シートの通気量が前記下限値未満であると、化粧板１００の加工性（特に、曲げ加工性）が著しく低下する。
【００９５】
また、繊維シートの通気量が前記上限値を超えると、表面層１１の表面の平滑性が急激に低下し、化粧板１００の審美性が著しく低下する。また、このような問題を解消するために、表面層１１の厚さを大きくすることも考えられるが、このような場合、化粧板１００の加工性（特に、曲げ加工性）が著しく低下する。また、化粧板１００全体としての難燃性を十分に優れたものとすることが困難となる。
【００９６】
前述したように、芯材層を構成する繊維シートの通気量は、２［ｃｍ３／（ｃｍ２・ｓ）］以上２２０［ｃｍ３／（ｃｍ２・ｓ）］以下であればよいが、１０［ｃｍ３／（ｃｍ２・ｓ）］以上２００［ｃｍ３／（ｃｍ２・ｓ）］以下であるのが好ましく、７５［ｃｍ３／（ｃｍ２・ｓ）］以上１９０［ｃｍ３／（ｃｍ２・ｓ）］以下であるのがより好ましい。
【００９７】
これにより、前述した効果がより顕著に発揮され、難燃性、加工性、および、審美性のいずれをも、より高いレベルでより優れたものとすることができる。
【００９８】
芯材層１２を構成する繊維シートは、不織布であるのが好ましい。
不織布は、繊維が規則的に配置され、繊維が重なる部位も規則的に存在する織物（例えば、ガラスクロス等）とは異なり、繊維の配置が不規則であり、繊維が重なる部位も不規則（ランダム）に位置することとなる。このため、面全体での平滑性を高いものとすることができ、繊維が重なる部位とそれ以外の部位とでの凹凸が視認されにくいものとなり、化粧板１００の審美性をより優れたものとすることができる。
【００９９】
芯材層１２を構成する繊維シートは、解繊処理が施されたものであるのが好ましい。
これにより、芯材層１２を構成する繊維シートを、より容易かつ確実に、前述したような通気量の条件を満足するものとすることができる。
【０１００】
芯材層１２に含まれる繊維シートは、難燃性の材料で構成されたものであればいかなる材料で構成されたものであってよいが、無機材料で構成された繊維を含むものであるのが好ましい。
【０１０１】
難燃性の無機材料は、一般に、化学的安定性に優れており、化粧板１００の耐久性をより優れたものとすることができる。
【０１０２】
特に、前記繊維シートの繊維は、ガラス材料で構成されたものであるのが好ましい。
これにより、化粧板１００の剛性等を特に優れたものとすることができる。また、ガラス材料は、比較的安価で入手が容易であるため、化粧板１００のコスト低減や安定的な生産の観点からも有利である。
【０１０３】
繊維シートを構成するガラスとしては、例えば、Ｅガラス、Ｃガラス、Ａガラス、Ｓガラス、Ｄガラス、ＮＥガラス、Ｔガラス、Ｈガラス等が挙げられる。
【０１０４】
これらの中でもＴガラスが好ましい。
これにより、繊維シートの熱膨張係数を小さくすることができる。
【０１０５】
そして、芯材層１２に含まれる繊維シートは、以下の条件を満足するものであるのが好ましい。すなわち、繊維シートを構成する繊維の平均径（平均太さ）をＡ［μｍ］、前記繊維の平均長さをＢ［μｍ］、芯材層１２に含まれる繊維シートの任意の面内方向である第１の方向についての引張強さをＴ［Ｎ／２５ｍｍ］、芯材層１２に含まれる繊維シートの面内方向であって、前記第１の方向に直交する第２の方向についての引張強さをＹ［Ｎ／２５ｍｍ］としたとき、下記式［１］および下記式［２］の条件を満たすのが好ましい。
【０１０６】
１０００≦Ｂ／Ａ≦２０００  ・・・  ［１］
０．４≦Ｔ／Ｙ≦２．５  ・・・  ［２］
【０１０７】
これにより、化粧板１００の加工性および審美性をより高いレベルで両立することができる。また、化粧板を壁面等に取り付ける際、通常、粘接着剤（粘着テープ等）を用いるが、上記のような条件を満足することにより化粧板と粘接着剤との密着性を優れたものとすることができ、化粧板と被着体（壁面等）との接合強度を優れたものとすることができる。
【０１０８】
引張強さ（引張強度）は、ＪＩＳ  Ｐ  ８１１３に準拠して、幅２５ｍｍのサンプルについての測定により求めることができ、引張試験機（例えば、卓上型横型引張試験機Ｎｏ．２０００（熊谷理機工業社製）等）を用い、サンプル１０点について測定を行い、その平均値を引張強さ（引張強度）として採用することができる。後に説明する実施例では、卓上型横型引張試験機Ｎｏ．２０００（熊谷理機工業社製）を用いて、このような方法により、引張強さ（引張強度）の測定を行った。
【０１０９】
上記のように、芯材層１２に含まれる繊維シートを構成する繊維の平均径Ａ［μｍ］、前記繊維の平均長さＢ［μｍ］との間では、１０００≦Ｂ／Ａ≦２０００の関係を満足するのが好ましいが、特に、１１００≦Ｂ／Ａ≦１９５０の関係を満足するのがより好ましく、１２００≦Ｂ／Ａ≦１９００の関係を満足するのがさらに好ましい。
これにより、前述した効果がより顕著に発揮される。
【０１１０】
また、上記のように、芯材層１２に含まれる繊維シートの任意の面内方向である第１の方向についての引張強さＴ［Ｎ／２５ｍｍ］、芯材層１２に含まれる繊維シートの面内方向であって、前記第１の方向に直交する第２の方向についての引張強さＹ［Ｎ／２５ｍｍ］との間では、０．４≦Ｔ／Ｙ≦２．５の関係を満足するのが好ましいが、０．５≦Ｔ／Ｙ≦２．０の関係を満足するのがより好ましく、０．６７≦Ｔ／Ｙ≦１．５の関係を満足するのがさらに好ましい。
これにより、前述した効果がより顕著に発揮される。
【０１１１】
芯材層１２に含まれる繊維シートを構成する繊維の平均径Ａは、６μｍ以上１３μｍ以下であるのが好ましく、７μｍ以上１２μｍ以下であるのがより好ましい。
【０１１２】
これにより、表面層１１の表面の平滑性、化粧板１００の審美性をより優れたものとすることができるとともに、化粧板１００の加工性をより優れたものとすることができる。
【０１１３】
芯材層１２に含まれる繊維シートが不織布である場合、当該不織布を構成する繊維の平均長さＢは、６０００μｍ以上２５０００μｍ以下であるのが好ましく、７０００μｍ以上２２０００μｍ以下であるのがより好ましい。
【０１１４】
これにより、表面層１１の表面の平滑性、化粧板１００の審美性をより優れたものとすることができるとともに、化粧板１００の加工性をより優れたものとすることができる。
【０１１５】
芯材層１２に含まれる繊維シートの面内方向のうち引張強さが最大となる方向での引張強さは、１５０［Ｎ／２５ｍｍ］以上であるのが好ましく、２９０［Ｎ／２５ｍｍ］以上であるのがより好ましい。
これにより、化粧板１００の耐久性、加工性をより優れたものとすることができる。
【０１１６】
芯材層１２に含まれる繊維シートの面内方向のうち引張強さが最小となる方向での引張強さは、５０［Ｎ／２５ｍｍ］以上であるのが好ましく、１４０［Ｎ／２５ｍｍ］以上であるのがより好ましい。
これにより、化粧板１００の耐久性、加工性をより優れたものとすることができる。
【０１１７】
芯材層１２に含まれる繊維シートの坪量は、特に限定されないが、１５ｇ／ｍ２以上１８０ｇ／ｍ２以下であるのが好ましく、５０ｇ／ｍ２以上１１０ｇ／ｍ２以下であるのがより好ましい。
【０１１８】
これにより、化粧板１００の加工性、取扱いのし易さを特に優れたものとしつつ、化粧板１００全体としての難燃性をより優れたものとすることができる。
【０１１９】
芯材層１２に含まれる繊維シートの厚さは、２３０μｍ以上８００μｍ以下であるのが好ましく、２４０μｍ以上７９０μｍ以下であるのがより好ましく、３００μｍ以上６００μｍ以下であるのがさらに好ましい。
これにより、化粧板１００の耐久性、加工性をより優れたものとすることができる。
【０１２０】
芯材層１２に含まれる繊維シートの密度は、０．１２ｇ／ｃｍ３以上０．１４ｇ／ｃｍ３以下であるのが好ましい。
【０１２１】
これにより、表面層１１の表面の平滑性、化粧板１００の審美性をより優れたものとすることができるとともに、化粧板１００の加工性、耐久性をより優れたものとすることができる。
【０１２２】
芯材層１２は、難燃性の繊維シートを含むものであればよいが、それ以外の成分を含むものであってもよい。
【０１２３】
例えば、芯材層１２は、熱可塑性樹脂、熱硬化性樹脂等の各種樹脂材料を含むものであってもよい。これにより、化粧板１００の剛性、機械的強度をより優れたものとすることができる。また、化粧板１００の難燃性をより優れたものとすることができる。
【０１２４】
芯材層１２に含まれる熱可塑性樹脂としては、例えば、アクリル系樹脂、ウレタン系樹脂、エチレン酢酸ビニル樹脂、スチレンブタジエンゴム（ＳＢＲ）等が挙げられる。中でも、アクリル系樹脂および／またはウレタン系樹脂を用いるのが好ましい。
【０１２５】
また、芯材層１２に含まれる熱硬化性樹脂としては、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられる。中でも、難燃性、耐熱性、密着性の観点からフェノール樹脂が好ましい。これらの樹脂は、単独または混合して用いることができる。
【０１２６】
このような芯材層１２は、例えば、繊維シートと樹脂材料とを含むプリプレグを用いて好適に形成することができる。
【０１２７】
プリプレグとしては、特に限定されず、例えば、樹脂材料等を含有する樹脂組成物を上述の繊維シートに含浸してなるものを用いることができる。
【０１２８】
プリプレグ中に含まれる樹脂組成物の含有量は、表面層１１との層間接着強度が、化粧板１００を形成するために十分であれば、特に限定されないが、熱可塑性樹脂を用いる場合は、プリプレグ中に固形分で１質量％以上２０質量％以下含有することが好ましく、１質量％以上１０質量％以下含有することがより好ましい。また、熱硬化性樹脂を用いる場合は、プリプレグ中に固形分で１質量％以上２０質量％以下含有することが好ましく、２質量％以上１０質量％以下含有することがより好ましい。これにより、表面層１１と芯材層１２との層間接着強度を向上させることができる。
【０１２９】
プリプレグは、従来公知の方法により製造することができ、例えば、上述した繊維シートと同様の繊維シートに、樹脂を溶剤に溶解させたワニスを含浸、乾燥させることにより得られる。
【０１３０】
また、芯材層には、表面層１１の構成成分として前述したような粒子を含むものであってもよい。
【０１３１】
これにより、表面層１１と芯材層１２との接合強度をより優れたものとすることができ、室温（２５℃）付近での曲げ加工性等を特に優れたものとすることができる。
【０１３２】
芯材層１２の厚さは、２３０μｍ以上８００μｍ以下であるのが好ましく、２４０μｍ以上７９０μｍ以下であるのがより好ましく、３００μｍ以上６００μｍ以下であるのがさらに好ましい。
【０１３３】
これにより、化粧板１００の取扱いのし易さの低下や生産コストの増大を防止しつつ、化粧板１００全体としての耐熱性、難燃性を特に優れたものとすることができる。
【０１３４】
また、化粧板１００は、全体厚さ（平均厚さ）が０．３ｍｍ以上３ｍｍ以下であるのが好ましく、０．４ｍｍ以上１．２ｍｍ以下であるのがより好ましい。
【０１３５】
これにより、化粧板１００は、十分な機械的強度等を有しつつ、曲げ加工をより容易に行うことができるものとなる。
【０１３６】
表面層１１の第１の面１１１の表面粗さＲａは、６００μｍ以下であるのが好ましく、４００μｍ以下であるのがより好ましい。
【０１３７】
これにより、化粧板１００の表面（第１の面１１１）の平滑性をより優れたものとすることができ、化粧板１００の審美性をより優れたものとすることができる。
【０１３８】
＜＜化粧板の製造方法＞＞
次に、前述した化粧板の製造方法について説明する。
図２は、本発明の化粧板の製造方法の好適な実施形態を示す断面図である。
【０１３９】
まず、前述したメラミン系樹脂の未硬化物を含む材料で構成された第１の層１１’を形成する（図２（１ａ）参照）。第１の層１１’は、前述した表面層１１となる層である。
【０１４０】
特に、本実施形態では、第１の層１１’は、表面層基材を含み、当該表面層基材の一方の面（意匠面となる第１の面１１１）にメラミン系樹脂を含有する樹脂を担持させ（付与工程）、他方の面に前述したようなエマルジョンの固形分を担持させることにより形成されたものである。
【０１４１】
メラミン系樹脂を含有する樹脂を表面層基材に担持させる方法としては、例えば、メラミン系樹脂を含有する樹脂組成物を、スプレー装置、シャワー装置、キスコーター、コンマコーター等の公知の装置を用いて付与する方法等が挙げられる。
【０１４２】
エマルジョンの固形分を表面層基材に担持させる方法としては、例えば、エマルジョンを、スプレー装置、シャワー装置、キスコーター、コンマコーター等の公知の装置を用いて付与する方法等が挙げられる。
【０１４３】
次に、別途用意した難燃性の繊維シートを含む材料（芯材層材料）で構成された基体１２’を、第１の層１１’のメラミン系樹脂を含有する樹脂組成物が付与された側の面と対向するように配置する（図２（１ｂ）参照）。基体１２’は、前述した芯材層１２となる層である。
【０１４４】
次に、第１の層１１’と基体１２’とを接触させた状態で加熱する。これにより、第１の層１１’と基体１２’とが熱圧着し、表面層１１と芯材層１２とを有する化粧板１００が得られる（図２（１ｃ）参照）。また、この加熱により、第１の層１１’中に含まれるメラミン系樹脂を含有する樹脂組成物が重合・硬化する（硬化工程）。これにより、化粧板１００の硬度、耐久性は、特に優れたものとなる。
【０１４５】
また、上記の加熱の条件は、特に限定されないが、加熱温度１３０℃以上１５０℃以下、圧力２ＭＰａ以上８ＭＰａ以下で行うのが好ましい。また、加熱時間は、１０分間以上６０分間以下であるのが好ましい。
【０１４６】
また、化粧板１００の成型時に、第１の層１１’の第１の面側に、鏡面仕上げ板を重ねることにより鏡面仕上げとすることができる。
【０１４７】
以上、本発明の好適な実施形態について説明したが、本発明は、前述したものに限定されるものではなく、本発明の目的を達成できる範囲での変形、改良等は本発明に含まれるものである。
【０１４８】
例えば、本発明の化粧板は、図１に示した化粧板１００の形態に限定されず、機械的強度等を付与したい場合には、図３に示すように、芯材層の下側にさらに別の芯材層材料を積層して芯材層を２層積層した、表面層１１、芯材層１２、芯材層１４の三層構成としたものであってもよい。また、表面層および芯材層以外の別の層を有していてもよく、例えば、図４に示すように、意匠面側の最外層に保護層１５を有していたり、芯材層側の最外層に支持層１６を有していたりするものでもよい。
【０１４９】
保護層１５は、特に限定されず、例えば、坪量１０ｇ／ｍ２以上５０ｇ／ｍ２以下の紙基材に、メラミン系樹脂単独、あるいは、メラミン系樹脂に、水酸化アルミニウム、水酸化マグネシウム、あるいはシリカから選ばれる無機充填材を含有させた樹脂組成物を含浸させ、これを乾燥することにより得ることができる。
【０１５０】
支持層１６は、特に限定されず、例えば、表面層基材に用いられるものと同様の基材に、表面層の第１の面側または第２の面側に用いることができる樹脂を含浸させてなるプリプレグや、金属箔等を用いることができる。
【０１５１】
また、本発明において、化粧板は、表面層と芯材層との間に中間層を有するものであってもよい。
【実施例】
【０１５２】
以下、本発明を実施例および比較例に基づいて詳細に説明するが、本発明はこれに限定されるものではない。
【０１５３】
（実施例１）
表面層基材として厚さ１００μｍ、坪量８０ｇ／ｍ２の酸化チタン含有化粧紙（大日本印刷（株）製）を用い、前記酸化チタン含有化粧紙の第２の面側に、ウレタンアクリル複合粒子のエマルジョン（中央理化工業社製「ＳＵ−１００」、平均粒径：８４ｎｍ、分散媒：水）を固形分で４０ｇ／ｍ２となるように塗工し、続いて前記化粧紙の第１の面側（意匠面側）に、メラミン系樹脂（反応モル比１．４、樹脂固形分５０質量％）を５０ｇ／ｍ２となる様に塗工した後、１２０℃の熱風乾燥機にて９０秒乾燥し、樹脂比率が５３質量％、揮発分率３質量％の表面層材料（第１の層）を得た。なお、前記メラミン系樹脂は反応釜に原料メラミンとホルマリンを所定配合比率で仕込み触媒添加後、沸点まで昇温して還流反応し、メラミン溶解が完了したことを確認した上で、反応終点に達したら脱水処理にて樹脂固形分を調整し冷却する方法により合成した。
【０１５４】
得られた表面層材料（第１の層）の第２の面側に、繊維シートとしての難燃性のガラスクロスを基材とし、バインダーを含むプリプレグからなる芯材層材料で構成された基体を重ね合わせ、１４０℃、２ＭＰａの条件で４０分間加熱加圧成形して、表面層と芯材層とを有する厚さ０．１８ｍｍの化粧板（メラミン化粧板）を得た。
【０１５５】
難燃性基材（繊維シート）としては、Ｔガラスのガラス繊維で構成され、当該ガラス繊維の平均径が７μｍ、密度が０．８５ｇ／ｃｍ３、厚さが８１μｍ、坪量が６９ｇ／ｍ２、通気量が９５．４［ｃｍ３／（ｃｍ２・ｓ）］のもの（ガラスクロス）を用いた。
【０１５６】
（実施例２〜９）
芯材層を構成する繊維シートの条件、バインダーの条件を表１に示すように変更した以外は、前記実施例１と同様にして化粧板を製造した。
【０１５７】
（実施例１０）
表面層基材として厚さが４０μｍで、ウレタン系のプライマー処理を施したアルミニウム箔を用いた以外は、前記実施例５と同様にして化粧板を製造した。
【０１５８】
（比較例１、２）
芯材層を構成する繊維シートの条件を表１に示すように変更した以外は、前記実施例と同様にして化粧板を製造した。
【０１５９】
前記各実施例および比較例の化粧板の条件を表１にまとめて示した。なお、表１中、アクリル樹脂を「Ａｃ」、メラミン系樹脂（実施例１の表面層の形成に用いたのと同様のもの）を「ＭＦ」、エポキシ樹脂を「ＥＰ」、ポリビニルアルコールを「ＰＶＡ」で示した。また、前記各実施例の化粧板についての表面層の表面のマルテンス硬度は、いずれも、３００Ｎ／ｍｍ２以上７００Ｎ／ｍｍ２以下の範囲内の値であった。また、前記各実施例および比較例１、２の化粧板での芯材層を構成する繊維シートは、いずれも、コーンカロリー燃焼試験をした際の発熱量が、６ＭＪ／ｍ２以下のものであった。また、実施例１〜３では、ガラスクロスとして解繊処理を施したものを用いた。
【０１６０】
また、前記各実施例および比較例１、２の化粧板の製造に用いた繊維シートについての表１に示した条件（通気量、繊維の平均長さ、繊維の平均径（太さ）、繊維シートの坪量、密度、厚さ、各方向での引張強さ）は、プリプレグの調整前（単独の状態での繊維シート）についての測定で求めた値と、化粧板製造後に、当該化粧板を焼成し、その後取り出した繊維シートについての測定で求めた値とは、一致していた。
【０１６１】
【表１】
2017074703.tif 000006
【０１６２】
［３］評価
前記のようにして製造された各実施例および比較例の化粧板について、以下の評価を行った。
【０１６３】
［３．１］難燃性（不燃性）
日本建築総合試験場の業務標準「防耐火性能試験・評価業務方法書」４．１０  不燃性能試験・評価方法における、（２）ｉｉ）４．１０．２  の発熱性試験・評価方法により実施し、以下の基準に従い、化粧板の難燃性を評価した。
【０１６４】
（総発熱量）
Ａ：４．０ＭＪ/ｍ２未満
Ｂ：４．０ＭＪ/ｍ２以上８．０ＭＪ/ｍ２未満
Ｃ：８．０ＭＪ/ｍ２以上
【０１６５】
（200kW/m2超過時間）
Ａ：１０秒未満
Ｂ：１０秒以上
【０１６６】
［３．２］曲げ加工性
ＪＩＳ  Ｋ  ６９０２の曲げ成形性試験（Ａ法）に準拠し、室温で、外曲げ変形（表面層が外側を向く変形）、内曲げ変形（表面層が内側を向く変形）を与えた際に、化粧板の表面層が設けられた面側から目視により観察した場合のクラックを伴わない最小Ｒを求め、以下の基準に従い、化粧板の曲げ加工性を評価した。
【０１６７】
（外曲げ変形）
Ａ：４．０Ｒ未満。
Ｂ：４．０Ｒ以上６．０Ｒ未満。
Ｃ：６．０Ｒ以上８．０Ｒ未満。
Ｄ：８．０Ｒ以上１０．０Ｒ未満。
Ｅ：１０．０Ｒ以上。
【０１６８】
（内曲げ変形）
Ａ：３．０Ｒ未満。
Ｂ：３．０Ｒ以上３．５Ｒ未満。
Ｃ：３．５Ｒ以上４．０Ｒ未満。
Ｄ：４．０Ｒ以上４．５Ｒ未満。
Ｅ：４．５Ｒ以上。
【０１６９】
［３．３］表面の平滑性
表面層の表面粗さＲａを求め、以下の基準に従い、化粧板の表面の平滑性を評価した。
【０１７０】
Ａ：表面粗さＲａが４００μｍ未満。
Ｂ：表面粗さＲａが４００μｍ以上６００μｍ未満。
Ｃ：表面粗さＲａが６００μｍ以上７００μｍ未満。
Ｄ：表面粗さＲａが７００μｍ以上８００μｍ未満。
Ｅ：表面粗さＲａが８００μｍ以上。
【０１７１】
［３．４］審美性
化粧板を表面層側から観察し、その審美性を以下の基準に従い評価した。
【０１７２】
Ａ：非常に優れた外観を有している。
Ｂ：優れた外観を有している。
Ｃ：良好な外観を有している。
Ｄ：表面の荒れが目立ち、審美性がやや劣っている。
Ｅ：表面の荒れが目立ち、審美性が非常に劣っている。
これらの結果を表２にまとめて示した。
【０１７３】
【表２】
2017074703.tif 000007
【０１７４】
表２から明らかなように、本発明では、加工性に優れ、かつ、表面の平滑性、審美性にも優れた化粧板を得ることができた。また、本発明では、加工後の化粧板において、ひび割れ等の欠陥の発生が効果的に防止されていた。これに対し、比較例では、満足な結果が得られなかった。
【符号の説明】
【０１７５】
１００              ：化粧板（メラミン化粧板）
１１’              ：第１の層
１１                ：表面層（メラミン系樹脂層）
１１１              ：第１の面
１１２              ：第２の面
１２’              ：基体
１２                ：芯材層
１４                ：芯材層
１５                ：保護層
１６                ：支持層
【図１】
2017074703.tif 000008
【図２】
2017074703.tif 000009
【図３】
2017074703.tif 000010
【図４】
2017074703.tif 000011
【図５】
2017074703.tif 000012